(57)【要約】【課題】優れたフィルター性能を有するだけでなく肌とのフィット性に優れ、さらには肌触りも良好なマスク用不織布、および該マスク用不織布を用いてなるマスクを提供する。【解決手段】ポリエステルからなり単繊維径（Ｄ）が５００〜１０００ｎｍかつ該単繊維径（Ｄ）ｎｍに対する繊維長（Ｌ）ｎｍの比（Ｌ／Ｄ）が６００〜３０００の範囲内である極細ポリエステル繊維Ａを用いて、目付が１０〜４０ｇ／ｍ２かつ通気度が３０〜１００ｃｃ／ｃｍ２／ｓｅｃかつ剛軟度が５．０ｃｍ以下のマスク用不織布およびマスクを得る。【選択図】なし【特許請求の範囲】
【請求項１】
目付けが１０〜４０ｇ／ｍ２のマスク用不織布であって、ポリエステルからなり単繊維径（Ｄ）が５０〜１０００ｎｍかつ該単繊維径（Ｄ）ｎｍに対する繊維長（Ｌ）ｎｍの比（Ｌ／Ｄ）が６００〜３０００の範囲内である極細ポリエステル繊維Ａを含み、かつ通気度が３０〜１００ｃｃ／ｃｍ２／ｓｅｃの範囲内であり、かつ剛軟度が５．０ｃｍ以下であることを特徴とするマスク用不織布。
【請求項２】
引張り強度が２．５ｃｍ巾で４Ｎ以上である、請求項１に記載のマスク用不織布。
【請求項３】
マスク用不織布の少なくともどちらか一方の表面において、摩擦係数が１．５以上である、請求項１または請求項２に記載のマスク用不織布。
ただし、摩擦係数は以下の方法により測定するものとする。すなわち、１０ｃｍ×５ｃｍの試料をヘッド（１３３ｃＮ）の下に貼り付け、平滑な台の上に敷かれたシリコンラバー（擬似肌）上に置き、ヘッドを等速（１０ｃｍ／ｍｉｎ）で１０ｃｍ以上動かした時の抵抗値（Ｆ）をＵゲージで測定、記録（ｎ数５の平均）する。
摩擦係数（μ）＝Ｕゲージの読み（Ｆ）／ヘッドと試料の荷重（Ｒ）
【請求項４】
前記極細ポリエステル繊維Ａが、ポリエステルからなりかつ島径（Ｄ）が５０〜１０００ｎｍである島成分と前記のポリエステルよりもアルカリ水溶液易溶解性ポリマーからなる海成分とを有する複合繊維にアルカリ減量加工を施すことにより、前記海成分を溶解除去したものである、請求項１〜３のいずれかに記載のマスク用不織布。
【請求項５】
マスク用不織布において、前記極細ポリエステル繊維Ａの混率が５〜３０重量％の範囲内である、請求項１〜４のいずれかに記載のマスク用不織布。
【請求項６】
マスク用不織布が湿式不織布である、請求項１〜５のいずれかに記載のマスク用不織布。
【請求項７】
請求項１〜６のいずれかに記載のマスク用不織布を肌側に位置するよう用いてなるマスク。
【発明の詳細な説明】
【技術分野】
【０００１】
本発明は、優れたフィルター性能を有するだけでなく肌とのフィット性に優れ、さらには肌触りも良好なマスク用不織布、および該マスク用不織布を用いてなるマスクに関する。
【背景技術】
【０００２】
従来、花粉用マスク、防塵用マスク、防臭用マスク、抗ウイルス用マスクなど顔に直接着用するマスクとして種々のものが提案されている（例えば、特許文献１、２参照）。
しかしながら、優れたフィルター性能を有するだけでなく肌とのフィット性に優れ、さらには肌触りも良好なマスクはこれまであまり提案されていない。
【先行技術文献】
【特許文献】
【０００３】
【特許文献１】実開平６−５２８４６号公報
【特許文献２】特開２００５−１５２５６０号公報
【発明の概要】
【発明が解決しようとする課題】
【０００４】
本発明は上記の背景に鑑みなされたものであり、その目的は、優れたフィルター性能を有するだけでなく肌とのフィット性に優れ、さらには肌触りも良好なマスク用不織布、および該マスク用不織布を用いてなるマスクを提供することにある。
【課題を解決するための手段】
【０００５】
本発明者らは上記の課題を達成するため鋭意検討した結果、極めて単繊維径が小さく、かつ特定の繊維長を有するポリエステル繊維を用いて、特定の通気度および剛軟度を有する不織布を構成すると、優れたフィルター性能を有するだけでなく肌とのフィット性に優れ、さらには肌触りも良好なマスク用不織布が得られることを見出し、さらに鋭意検討を重ねることにより本発明を完成するに至った。
【０００６】
かくして、本発明によれば「目付けが１０〜４０ｇ／ｍ２のマスク用不織布であって、ポリエステルからなり単繊維径（Ｄ）が５０〜１０００ｎｍかつ該単繊維径（Ｄ）ｎｍに対する繊維長（Ｌ）ｎｍの比（Ｌ／Ｄ）が６００〜３０００の範囲内である極細ポリエステル繊維Ａを含み、かつ通気度が３０〜１００ｃｃ／ｃｍ２／ｓｅｃの範囲内であり、かつ剛軟度が５．０ｃｍ以下であることを特徴とするマスク用不織布。」が提供される。
【０００７】
その際、引張り強度が２．５ｃｍ巾で４Ｎ以上であることが好ましい。また、マスク用不織布の少なくともどちらか一方の表面において、摩擦係数が１．５以上であることが好ましい。ただし、摩擦係数は以下の方法により測定するものとする。すなわち、１０ｃｍ×５ｃｍの試料をヘッド（１３３ｃＮ）の下に貼り付け、平滑な台の上に敷かれたシリコンラバー（擬似肌）上に置き、ヘッドを等速（１０ｃｍ／ｍｉｎ）で１０ｃｍ以上動かした時の抵抗値（Ｆ）をＵゲージで測定、記録（ｎ数５の平均）する。
摩擦係数（μ）＝Ｕゲージの読み（Ｆ）／ヘッドと試料の荷重（Ｒ）
【０００８】
また、前記極細ポリエステル繊維Ａが、ポリエステルからなりかつ島径（Ｄ）が５０〜１０００ｎｍである島成分と前記のポリエステルよりもアルカリ水溶液易溶解性ポリマーからなる海成分とを有する複合繊維にアルカリ減量加工を施すことにより、前記海成分を溶解除去したものであることが好ましい。また、マスク用不織布において、前記極細ポリエステル繊維Ａの混率が５〜３０重量％の範囲内であることが好ましい。また、マスク用不織布が湿式不織布であることが好ましい。
また、本発明によれば、前記のマスク用不織布を肌側に位置するよう用いてなるマスクが提供される。
【発明の効果】
【０００９】
本発明によれば、優れたフィルター性能を有するだけでなく肌とのフィット性に優れ、さらには肌触りも良好なマスク用不織布、および該マスク用不織布を用いてなるマスクが得られる。
【発明を実施するための形態】
【００１０】
以下、本発明の実施の形態について詳細に説明する。
まず、本発明のマスク用不織布において、目付けが１０〜４０ｇ／ｍ２（より好ましくは１２〜３５ｇ／ｍ２）の範囲内であることが肝要である。該目付けが１０ｇ／ｍ２よりも小さいと、花粉やウイルスなどの捕集効率が低下するおそれがあり、また、不織布の引張り強度が低下するおそれがあり好ましくない。逆に、該目付けが４０ｇ／ｍ２よりも大きいと、通気性が低下するおそれがあり好ましくない。
【００１１】
また、本発明のマスク用不織布において、厚みとしては、０．１〜０．４ｍｍの範囲内であることが好ましい。該厚みが０．１ｍｍよりも小さいと、花粉やウイルスなどの捕集効率が低下するおそれがあり、また、不織布の引張り強度が低下するおそれがある。逆に、該厚みが０．４ｍｍよりも大きいと、通気性が低下するおそれがある。
【００１２】
本発明のマスク用不織布は、ポリエステルからなり単繊維径（Ｄ）が５０〜１０００ｎｍ（より好ましくは１００〜８００ｎｍ、特に好ましくは５１０〜８００ｎｍ）かつ該単繊維径（Ｄ）ｎｍに対する繊維長（Ｌ）ｎｍの比（Ｌ／Ｄ）が６００〜３０００の範囲内である極細ポリエステル繊維Ａを含む。かかる極細ポリエステル繊維Ａを含まない場合は、十分なフィルター性能が得られないおそれがあり好ましくない。
【００１３】
ここで、前記極細ポリエステル繊維Ａにおいて、単繊維径が５０ｎｍ未満では、極細ポリエステル繊維Ａ同士が擬似膠着しやすく均一分散しにくいため、優れたフィルター性能が得られないおそれがある。逆に、該単繊維径が１０００ｎｍより大きいと、極細ポリエステル繊維としての効果が低くなり、優れたフィルター性能が得られないおそれがある。なお、単繊維の断面形状が丸断面以外の異型断面である場合には外接円の直径を単繊維径とする。また、単繊維径は、透過型電子顕微鏡で繊維の横断面を撮影することにより測定が可能である。
【００１４】
また、前記極細ポリエステル繊維Ａにおいて、単繊維径（Ｄ）ｎｍに対する繊維長（Ｌ）ｎｍの比（Ｌ／Ｄ）が６００〜３０００（好ましくは８００〜１５００）の範囲内であることが肝要である。該比（Ｌ／Ｄ）が６００未満では、繊維長が短くなり過ぎるため、不織布の製造工程において、他の繊維との絡みが小さくなり繊維が脱落する可能性が高くなり好ましくない。逆に、該該比（Ｌ／Ｄ）が３０００を越える場合、繊維長が長くなりすぎ、極細ポリエステル繊維Ａ自身の絡みが大きくなり、均一分散が阻害されるおそれがあり好ましくない。
【００１５】
前記極細ポリエステル繊維Ａを形成するポリエステルの種類としては、ポリエチレンテレフタレートやポリトリメチレンテレフタレート、ポリブチレンテレフタレート、ステレオコンプレックスポリ乳酸、ポリ乳酸、第３成分を共重合させたポリエステルなどが好ましく例示される。
【００１６】
前記のような極細ポリエステル繊維Ａの製造方法としては特に限定されないが、国際公開第２００５／０９５６８６号パンフレットに開示された方法が好ましい。すなわち、単繊維径およびその均一性の点で、ポリエステルポリマーからなりかつその島径（Ｄ）が５００〜１０００ｎｍである島成分と、前記のポリエステルポリマーよりもアルカリ水溶液易溶解性ポリマー（以下、「易溶解性ポリマー」ということもある。）からなる海成分とを有する複合繊維にアルカリ減量加工を施し、前記海成分を溶解除去したものであることが好ましい。なお、前記島径は、透過型電子顕微鏡で繊維の横断面を撮影することにより測定が可能である。なお、島の形状が丸断面以外の異型断面である場合には、前記の島径（Ｄ）は、その外接円の直径を用いる。
【００１７】
ここで、海成分を形成するアルカリ水溶液易溶解性ポリマーの、島成分を形成するポリエステルポリマーに対する溶解速度比が２００以上（好ましくは３００〜３０００）であると、島分離性が良好となり好ましい。溶解速度が２００倍未満の場合には、繊維断面中央部の海成分を溶解する間に、分離した繊維断面表層部の島成分が、繊維径が小さいために溶解されるため、海相当分が減量されているにもかかわらず、繊維断面中央部の海成分を完全に溶解除去できず、島成分の太さ斑や島成分自体の溶剤侵食につながり、均一な繊維径の超極細繊維が得ることができないおそれがある。
【００１８】
海成分を形成する易溶解性ポリマーとしては、特に繊維形成性の良いポリエステル類、脂肪族ポリアミド類、ポリエチレンやポリスチレン等のポリオレフィン類を好ましい例としてあげることができる。更に具体例を挙げれば、アルカリ水溶液易溶解性ポリマーとして、ポリ乳酸、超高分子量ポリアルキレンオキサイド縮合系ポリマー、ポリアルキレングリコール系化合物と５−ナトリウムスルホイソフタル酸の共重合ポリエステルが最適である。ここでアルカリ水溶液とは、水酸化カリウム、水酸化ナトリウム水溶液などを言う。これ以外にも、ナイロン６やナイロン６６等の脂肪族ポリアミドに対するギ酸、ポリスチレンに対するトリクロロエチレン等やポリエチレン（特に高圧法低密度ポリエチレンや直鎖状低密度ポリエチレン）に対する熱トルエンやキシレン等の炭化水素系溶剤、ポリビニルアルコールやエチレン変性ビニルアルコール系ポリマーに対する熱水を例として挙げることができる。
【００１９】
ポリエステル系ポリマーの中でも、５−ナトリウムスルホイソフタル酸６〜１２モル％と分子量４０００〜１２０００のポリエチレングリコールを３〜１０重量％共重合させた固有粘度が０．４〜０．６のポリエチレンテレフタレート系共重合ポリエステルが好ましい。ここで、５−ナトリウムスルホイソフタル酸は親水性と溶融粘度向上に寄与し、ポリエチレングリコール（ＰＥＧ）は親水性を向上させる。また、ＰＥＧは分子量が大きいほど、その高次構造に起因すると考えられる親水性増加作用があるが、反応性が悪くなってブレンド系になるため、耐熱性や紡糸安定性の面で問題が生じる可能性がある。また、共重合量が１０重量％以上になると、溶融粘度低下作用があるので、好ましくない。
【００２０】
一方、島成分を形成するポリエステルポリマーとしては、前述のとおりである。なお、海成分を形成するポリマーおよび島成分を形成するポリマーについて、製糸性および抽出後の超極細繊維の物性に影響を及ぼさない範囲で、必要に応じて、有機充填剤、酸化防止剤、熱安定剤、光安定剤、難燃剤、滑剤、帯電防止剤、防錆剤、架橋剤、発泡剤、蛍光剤、表面平滑剤、表面光沢改良剤、フッ素樹脂等の離型改良剤、等の各種添加剤を含んでいても差しつかえない。
【００２１】
前記の海島型複合繊維において、溶融紡糸時における海成分の溶融粘度が島成分ポリマーの溶融粘度よりも大きいことが好ましい。かかる関係にある場合には、海成分の複合重量比率が４０％未満と少なくなっても、島同士が接合したり、島成分の大部分が接合して海島型複合繊維とは異なるものになり難い。
【００２２】
好ましい溶融粘度比（海／島）は、１．１〜２．０、特に１．３〜１．５の範囲である。この比が１．１倍未満の場合には溶融紡糸時に島成分が接合しやすくなり、一方２．０倍を越える場合には、粘度差が大きすぎるために紡糸調子が低下しやすい。
【００２３】
次に島数は、１００以上（より好ましくは３００〜１０００）であることが好ましい。また、その海島複合重量比率（海：島）は、２０：８０〜８０：２０の範囲が好ましい。かかる範囲であれば、島間の海成分の厚みを薄くすることができ、海成分の溶解除去が容易となり、島成分の極細繊維への転換が容易になるので好ましい。ここで海成分の割合が８０％を越える場合には海成分の厚みが厚くなりすぎ、一方２０％未満の場合には海成分の量が少なくなりすぎて、島間に接合が発生しやすくなる。
【００２４】
溶融紡糸に用いられる口金としては、島成分を形成するための中空ピン群や微細孔群を有するものなど任意のものを用いることができる。例えば、中空ピンや微細孔より押し出された島成分とその間を埋める形で流路を設計されている海成分流とを合流し、これを圧縮することにより海島断面が形成されるといった紡糸口金でもよい。吐出された海島型複合繊維は冷却風により固化され、所定の引き取り速度に設定した回転ローラーあるいはエジェクターにより引き取られ、未延伸糸を得る。この引き取り速度は特に限定されないが、２００〜５０００ｍ／分であることが望ましい。２００ｍ／分以下では生産性が悪い。また、５０００ｍ／分以上では紡糸安定性が悪い。
【００２５】
得られた未延伸糸は、そのままカット工程あるいはその後の抽出工程に供してもよいし、目的とする強度・伸度・熱収縮特性に合わせるために、延伸工程や熱処理工程を経由して、カット工程あるいはその後の抽出工程に供することができる。延伸工程は紡糸と延伸を別ステップで行う別延方式でもよいし、一工程内で紡糸後直ちに延伸を行う直延方式を用いてもかまわない。
【００２６】
次に、かかる複合繊維を、島径（Ｄ）に対する繊維長（Ｌ）の比（Ｌ／Ｄ）が前記の範囲内となるようにカットした後、アルカリ減量加工を施すことにより前記海成分を溶解除去するか、または、アルカリ減量加工を施すことにより前記海成分を溶解除去した後、カットする。かかるカットは、未延伸糸または延伸糸をそのまま、または数十本〜数百万本単位に束ねたトウにしてギロチンカッターやロータリーカッターなどでカットすることが好ましい。
【００２７】
前記のアルカリ減量加工は、不織布の製造後であってもよいし、不織布の製造前であってもよい。かかるアルカリ減量加工において、繊維とアルカリ液の比率（浴比）は０．１〜５％である事が好ましく、さらには０．４〜３％である事が好ましい。０．１％未満では繊維とアルカリ液の接触は多いものの、排水等の工程性が困難となるおそれがある。一方、５％以上では繊維量が多過ぎるため、アルカリ減量加工時に繊維同士の絡み合いが発生するおそれがある。なお、浴比は下記式にて定義する。
浴比（％）＝（繊維質量（ｇｒ）／アルカリ水溶液質量（ｇｒ）×１００）
【００２８】
また、アルカリ減量加工の処理時間は５〜６０分である事が好ましく、さらには１０〜３０分である事が好ましい。５分未満ではアルカリ減量が不十分となるおそれがある。一方、６０分以上では島成分までも減量されるおそれがある。
また、アルカリ減量加工において、アルカリ濃度は２％〜１０％である事が好ましい。２％未満では、アルカリ不足となり、減量速度が極めて遅くなるおそれがある。一方、１０％を越えるとアルカリ減量が進みすぎ、島部分まで減量されるおそれがある。
【００２９】
本発明のフィルター用不織布において、前記極細ポリエステル繊維Ａの混率としては５〜３０重量％の範囲内であることが好ましい。前記極細ポリエステル繊維Ａの混率が５重量％未満では、花粉やウイルスなどの捕集効率が低下するおそれがある。逆に前記極細ポリエステル繊維Ａの混率が３０重量％よりも大きいと、通気性が低下するおそれがある。
【００３０】
その際、前記極細ポリエステル繊維Ａと同時に用いる他の繊維Ｂとしては、単繊維繊度が０．０５〜３．０ｄｔｅｘの範囲内である繊維が好ましい。該単繊維繊度が０．０５ｄｔｅｘ未満では、通気性が低下するおそれがある。逆に、該単繊維繊度が３．０ｄｔｅｘを越えると、柔軟性が損われ、後記のような剛軟度が得られないおそれがある。なお、単繊維繊度が０．０５〜３．０ｄｔｅｘであれば、通常、単繊維径は１０００ｎｍよりも大となる。
【００３１】
前記有機繊維Ｂの繊維長は３〜２０ｍｍの範囲内にあること好ましい。該繊維長が３ｍｍ未満では、不織布の強度が低下するおそれがある。逆に、該繊維長が２０ｍｍを越えると、地合いが悪化するおそれがある。
【００３２】
なお、前記有機繊維Ｂの繊維種類としては特に限定されず、前記のようなポリエステル繊維やポリオレフィン繊維などの合成繊維や、レーヨン繊維、綿繊維などいずれでもよい。さらには、通常バイダー繊維として用いられる、未延伸ポリエステル繊維、低融点の共重合ポリエステル繊維、鞘部に低融点ポリエチレンが配され、芯部にポリエステルが配された芯鞘型複合繊維などでもよい。
【００３３】
本発明のマスク用不織布において、不織布の製造方法は特に限定されず、湿式不織布、乾式不織布、エアレイド不織布いずれでもよいが、湿式不織布が好ましい。
かかる湿式不織布は、例えば以下の製造方法により製造することができる。まず、前記の極細ポリエステル繊維Ａまたはその前駆体（海島型複合繊維）を用意する。その際、前記の極細ポリエステル繊維Ａまたはその前駆体（海島型複合繊維）と、必要に応じて前記の他の繊維Ｂとを用意してもよい。
【００３４】
次いで、湿式抄造法によりウェブを形成した後、熱処理工程を経てから、必要に応じて高圧水流処理やカレンダー加工を施しても良いし、湿式抄造法により得られたウェブを未乾燥のまま、高圧水流処理やカレンダー加工を施しても良い。なお、前記高圧水流を行う際、不織布は単体でもよいし、原綿組成を互いに異にする不織布を２層以上積層してもよい。また、前記高圧水流を行う際、前記不織布と他の布帛とを積層してもよい。次いで、必要に応じて、前述のようにアルカリ減量加工を施すことにより、海島型複合繊維の海成分を溶解除去する。
【００３５】
かくして得られたマスク用不織布において、通気度が３０〜１００ｃｃ／ｃｍ２／ｓｅｃ（より好ましくは３５〜７５ｃｃ／ｃｍ２／ｓｅｃ）の範囲内である好ましい。該通気度が３０ｃｃ／ｃｍ２／ｓｅｃよりも小さいと、空気の通りが悪いため息通りが悪く使えないおそれがある。逆に、該通気度が１００ｃｃ／ｃｍ２／ｓｅｃよりも大きいと、フィルター性能が低下するおそれがある。
【００３６】
また、かかるマスク用不織布において、剛軟度が５．０ｃｍ以下（より好ましくは１．０〜５．０ｃｍ）であることが好ましい。該剛軟度が５．０ｃｍよりも大きいと、肌とのフィット性が低下するおそれがある。なお、剛軟度は、ＪＩＳ  Ｌ１０９６  ６．１９．１Ａ法（４５°カンチレバー法）で測定するものとする。
【００３７】
また、かかるマスク用不織布において、ＪＩＳ  Ｌ１０９６（一般織物試験方法）に基づいて測定した引張り強度が２．５ｃｍ巾で４Ｎ以上（より好ましくは５〜１０Ｎ）であることが好ましい。該引張り強度が４Ｎよりも小さいと、取扱い性や製造の際の工程性が低下するおそれがある。
【００３８】
また、かかるマスク用不織布の少なくともどちらか一方表面において、摩擦係数が１．５以上（より好ましくは１．５〜３．０）であることが好ましい。該摩擦係数が１．５よりも小さいと、肌とのフィット性が低下するおそれがある。なお、かかる摩擦係数は以下の方法により測定するものとする。すなわち、１０ｃｍ×５ｃｍの試料をヘッド（１３３ｃＮ）の下に貼り付け、平滑な台の上に敷かれたシリコンラバー（擬似肌）上に置き、ヘッドを等速（１０ｃｍ／ｍｉｎ）で１０ｃｍ以上動かした時の抵抗値（Ｆ）をＵゲージで測定、記録（ｎ数５の平均）する。試料はタテ方向（長手方向）で測定し、次式より摩擦係数（動摩擦係数）を求める。
摩擦係数（μ）＝Ｕゲージの読み（Ｆ）／ヘッドと試料の荷重（Ｒ）
【００３９】
本発明のマスク用不織布には、前記の極細ポリエステル繊維Ａが含まれ、かつ前記の通気度および剛軟度を有するので、優れたフィルター性能を有するだけでなく肌とのフィット性に優れ、さらには肌触りも良好である。
【００４０】
次に、本発明のマスクは前記のマスク用不織布を肌側に位置するよう用いてなるマスクである。かかるマスクには、花粉用マスク、防塵用マスク、防臭用マスク、抗ウイルス用マスクなど、顔に直接着用する顔マスクが含まれる。
かかるマスクは前記のマスク用不織布を用いているので、優れたフィルター性能を有するだけでなく肌とのフィット性に優れ、さらには肌触りも良好である。
【実施例】
【００４１】
次に本発明の実施例および比較例を詳述するが、本発明はこれらによって限定されるものではない。なお、実施例中の各測定項目は下記の方法で測定した。
【００４２】
（１）溶融粘度
乾燥処理後のポリマーを紡糸時のルーダー溶融温度に設定したオリフィスによって５分間溶融保持したのち、数水準の荷重をかけて押し出し、そのときのせん断速度と溶融粘度をプロットする。そのプロットをなだらかにつないで、せん断速度―溶解温度で浴比１００として、溶解時間と溶解量から減量速度を算出した。
【００４３】
（２）溶解速度測定
海成分および島成分のポリマーを各々、径０．３ｍｍ、長さ０．６ｍｍのキャピラリーを２４孔もつ口金から吐出し、１０００〜２０００ｍ／分の紡糸速度で引き取って得た未延伸糸を残留伸度が３０〜６０％の範囲になるように延伸して、８３ｄｔｘ／２４フィラメントのマルチフィラメントを作成した。これを所定の溶剤および溶解温度で浴比１００として、溶解時間と溶解量から減量速度を算出した。
【００４４】
（３）島径との測定
透過型電子顕微鏡ＴＥＭで、倍率３００００倍で繊維断面写真を撮影し、測定した。ＴＥＭの機械によっては測長機能を活用して測定し、また無いＴＥＭについては、撮った写真を拡大コピーして、縮尺を考慮した上で定規にて測定すればよい。ただし、繊維径は、繊維断面におけるその外接円の直径を用いた。（ｎ数５の平均値）
【００４５】
（４）繊維長
走査型電子顕微鏡（ＳＥＭ）により、海成分溶解除去前の極細短繊維を基盤上に寝かせた状態とし、２０〜５００倍で測定した。ＳＥＭの測長機能を活用して測定した（ｎ数５の平均値）
【００４６】
（５）目付
ＪＩＳ  Ｐ８１２４（紙の坪量測定方法）に基づいて測定した。
【００４７】
（６）厚み
ＪＩＳ  Ｐ８１１８（紙及び板紙の厚さと密度の試験方法）に基づいて測定した。
【００４８】
（７）摩擦係数
１０ｃｍ×５ｃｍの試料をヘッド（１３３ｃＮ）の下に貼り付け、平滑な台の上に敷かれたシリコンラバー（擬似肌）上に置き、ヘッドを等速（１０ｃｍ／ｍｉｎ）で１０ｃｍ以上動かした時の抵抗値（Ｆ）をＵゲージで測定、記録（ｎ数５の平均）した。試料はタテ方向（長手方向）で測定し、次式より摩擦係数（動摩擦係数）を求めた。
摩擦係数（μ）＝Ｕゲージの読み（Ｆ）／ヘッドと試料の荷重（Ｒ）
【００４９】
（８）伸度
ＪＩＳ  Ｌ  １０９６（一般織物試験方法）に基づいて荷重１Ｎ時の伸度を測定した。
【００５０】
（９）強度
ＪＩＳ  Ｌ  １０９６（一般織物試験方法）に基づいて測定した。
【００５１】
（１０）通気度
ＪＩＳ  Ｌ１０９６  ８．２７．１Ａ法（フラジール法）に基づいて測定した。
【００５２】
（１１）剛軟度
ＪＩＳ  Ｌ１０９６  ６．１９．１Ａ法（４５°カンチレバー法）で剛軟度を測定した。
【００５３】
（１２）肌とのフィット性
試料を用いて顔マスクを得た後、試験者が着用し、肌（顔）とのフィット性を３級：優れている、２級：普通、１級：劣っている、の３段階に評価した。
【００５４】
（１３）息通り性
試料を用いて顔マスクを得た後、試験者が着用し、息通り性を３級：優れている、２級：普通、１級：劣っている、の３段階に評価した。
【００５５】
（１４）生産性
不織布を製造する際の生産性（工程性）を３級：優れている、２級：普通、１級：劣っている、の３段階に評価した。
【００５６】
［実施例１］
島成分に２８５℃での溶融粘度が１２０Ｐａ・ｓｅｃのポリエチレンテレフタレート（ＰＥＴ）、海成分に２８５℃での溶融粘度が１３５Ｐａ・ｓｅｃである平均分子量４０００のポリエチレングリコールを４重量％、５−ナトリウムスルホイソフタル酸を９ｍｏｌ％共重合した改質ポリエチレンテレフタレートを使用し、海：島＝１０：９０の重量比率で島数４００の口金を用いて紡糸し、紡糸速度１５００ｍ／ｍｉｎで引き取った。海成分と島成分とのアルカリ減量速度比は１０００倍であった。これを３．９倍に延伸した後、４％ＮａＯＨ水溶液で７５℃にて２５％減量したところ、繊維径が比較的均一な極細繊維が生成していることを確認、該繊維をギロチンカッターにて１０００μｍにカットして極細ポリエステル繊維Ａを得た。該極細ポリエステル繊維Ａにおいて、単繊維径（Ｄ）が７００ｎｍ、繊維長（Ｌ）が１ｍｍ、Ｌ／Ｄが１４２９であった。
一方、基本ベースの原綿として、ポリエチレンテレフタレート（ＰＥＴ）からなる非捲縮短繊維（繊度０．１ｄｔｅｘ、繊維長５ｍｍ）を用意した。
【００５７】
次いで、前記極細ポリエステル繊維Ａ：２０、非捲縮短繊維（繊度０．１ｄｔｅｘ、繊維長５ｍｍ）：８０を混合攪拌した後、ＴＡＰＰＩ（熊谷理工業製角型シートマシンＴＡＰＰＩ（商品名、以下同じ）により３０ｇ／ｍ２の湿式不織布を抄紙し、これを１５０メッシュの金属メッシュの上に置き、ウォーターニードル試験機（ノズ０．１ｍｍΦ、２列千鳥、水圧１３０ｋｇ／ｃｍ２（１２７４Ｎ／ｃｍ２）、速度２ｍ／ｍｉｎ）で絡合処理を施した（表裏各１回）後、エアースルードライヤーで乾燥処理を施し、マスク用不織布を得た後、該不織布を用いて顔マスクを得た。評価結果を表１に示す。
【００５８】
［実施例２］
実施例１において、前記極細ポリエステル繊維：１０、非捲縮短繊維（繊度０．１ｄｔｅｘ、繊維長５ｍｍ）：９０の重量比率で用いること以外は実施例１と同様にした。評価結果を表１に示す。
【００５９】
［実施例３］
実施例１において、目付を１５ｇ／ｍ２に変更すること以外は実施例１と同様にした。評価結果を表１に示す。
【００６０】
［比較例１］
実施例１の材質をポリプロピレン（ＰＰ）に変更して不織布を得た。評価結果を表１に示す。
【００６１】
［実施例４］
実施例１において、前記極細ポリエステル繊維：３、非捲縮短繊維（繊度０．１ｄｔｅｘ、繊維長５ｍｍ）：９７の重量比率で用いること以外は実施例１と同様にした。評価結果を表１に示す。
【００６２】
［比較例２］
実施例１において、前記極細ポリエステル繊維：３５、非捲縮短繊維（繊度０．１ｄｔｅｘ、繊維長５ｍｍ）：６５の重量比率で用いること以外は実施例１と同様にした。評価結果を表１に示す。
【００６３】
［比較例３］
実施例１において、目付を７ｇ／ｍ２に変更すること以外は実施例１と同様にした。評価結果を表１に示す。
【００６４】
［比較例４］
実施例１において、目付を４５ｇ／ｍ２に変更すること以外は実施例１と同様にした。評価結果を表１に示す。
【００６５】
【表１】
2013256739.tif 000002
【産業上の利用可能性】
【００６６】
本発明によれば、優れたフィルター性能を有するだけでなく肌とのフィット性に優れ、さらには肌触りも良好なマスク用不織布、および該マスク用不織布を用いてなるマスクが提供され、その工業的価値は極めて大である。